(57)【要約】  本発明は、工程（Ｉ）ミクロ孔性材料、結合剤及び潤滑剤を含有する混合物の製造、（ＩＩ）混合物の混合及び圧縮、（ＩＩＩ）圧縮した混合物を成形して成形体を製造する工程及び（ＩＶ）成形体のか焼を包含する、ミクロ孔性材料及び少なくとも１種の珪素含有結合剤を含有する成形体の製法（その際、結合剤として軟化点≧３０℃を有するシリコーン樹脂を使用する）、この方法で製造可能な成形体、特に有機合成、極めて特にはメチルアミンの製法における、その触媒としての使用に関する。【特許請求の範囲】
【請求項１】
以下の工程（Ｉ）〜（ＩＶ）
（Ｉ）ミクロ孔性材料、結合剤及び潤滑剤を含有する混合物の製造、
（ＩＩ）混合物の混合及び圧縮、
（ＩＩＩ）圧縮した混合物を成形して成形体を製造する工程、及び
（ＩＶ）成形体のか焼
を含む、ミクロ孔性材料及び少なくとも１種の珪素含有結合剤を含有する成形体の製造方法において、結合剤として軟化点≧３０℃を有するシリコーン樹脂を使用することを特徴とする方法。
【請求項２】
軟化点≧４５℃を有するシリコーン樹脂を使用することを特徴とする、請求項１に記載の方法。
【請求項３】
成形体中の使用されるシリコーン樹脂の質量割合が２〜５０質量％の範囲であることを特徴とする、請求項１又は２に記載の方法。
【請求項４】
結合剤としてフェニルシリコーン樹脂を使用することを特徴とする、請求項１から３までのいずれか１項に記載の方法。
【請求項５】
フェニルシリコーン樹脂がＰｈＳｉＯ３−単位及びＰｈＭｅＳｉＯ２−単位から構成されていることを特徴とする、請求項１から４までのいずれか１項に記載の方法。
【請求項６】
（Ｉ）によるミクロ孔性材料が結晶性珪酸塩、結晶性アルミノ珪酸塩（＝ゼオライト材料）、結晶性シリコアルモホスフェート及び／又は結晶性アルモホスフェートであることを特徴とする、請求項１から５までのいずれか１項に記載の方法。
【請求項７】
結晶性アルミノ珪酸塩がゼオライトであり、構造型ＭＯＲ、ＣＨＡ、ＥＲＩ、ＫＦＩ、ＲＨＯ、ＢＥＡ、ＦＡＵ、ＯＦＦ、ＮＥＳ、ＨＥＵ、ＦＥＲ、ＭＦＩ又はＭＥＬを有することを特徴とする、請求項６に記載の方法。
【請求項８】
ゼオライトがｓｍａｌｌ−ｐｏｒｔ特性を有するモルデナイトであることを特徴とする、請求項６又は７に記載の方法。
【請求項９】
結晶性アルミノ珪酸塩中のＳｉ対Ａｌのモル比が５より大きいことを特徴とする、請求項６から８までのいずれか１項に記載の方法。
【請求項１０】
ゼオライト材料が少なくとも２００ｍ２／ｇの比表面積（ＤＩＮ６６１３１（ＢＥＴ）による）を有し、少なくとも０．５ｍｌ／ｇの細孔容量（ＤＩＮ６６１３４（Ｌａｎｇｍｕｉｒ）による）を有する細孔を含有することを特徴とする、請求項６から９までのいずれか１項に記載の方法。
【請求項１１】
ミクロ孔性材料が少なくとも部分的にＨ＋−及び／又はＮＨ４＋−型で存在することを特徴とする、請求項１から１０までのいずれか１項に記載の方法。
【請求項１２】
潤滑剤がポリビニルアルコール、ステアリン酸及び／又はポリエチレンであることを特徴とする、請求項１から１１までのいずれか１項に記載の方法。
【請求項１３】
工程Ｉによる混合物中の使用される潤滑剤の質量割合が０．２〜５質量％の範囲であることを特徴とする、請求項１から１２までのいずれか１項に記載の方法。
【請求項１４】
触媒成形体の製法で工程（Ｉ）による混合物が練和剤を含有しないことを特徴とする、請求項１から１３までのいずれか１項に記載の方法。
【請求項１５】
触媒成形体の製法で工程（Ｉ）による混合物が溶剤を含有しないことを特徴とする、請求項１から１４までのいずれか１項に記載の方法。
【請求項１６】
工程ＩＩＩによる成形をタブレット成形又はペレット成形により行うことを特徴とする、請求項１から１５までのいずれか１項に記載の方法。
【請求項１７】
得られたタブレットの直径が１〜１０ｍｍの範囲であり、厚さが０．５〜２０ｍｍの範囲であることを特徴とする、請求項１から１６までのいずれか１項に記載の方法。
【請求項１８】
工程ＩＶによるか焼を３５０〜７５０℃の範囲の温度で行うことを特徴とする、請求項１から１７までのいずれか１項に記載の方法。
【請求項１９】
請求項１から１８までのいずれか１項に記載の方法により製造可能な成形体。
【請求項２０】
切断硬度≧１０Ｎを有することを特徴とする、請求項１９に記載の成形体。
【請求項２１】
請求項１９又は２０に記載の成形体の触媒としての使用。
【請求項２２】
触媒をメチルアミンの合成用に使用することを特徴とする、請求項２１に記載の使用。
【請求項２３】
メタノール及び／又はジメチルエーテルをアンモニアと不均一系触媒の存在で反応させることによるメチルアミンの連続的合成法において、該反応を触媒としての請求項１９から２０までのいずれか１項に記載の成形体上で行うことを特徴とする、メチルアミンの連続的合成法。
【請求項２４】
供給流がメタノール及び／又はジメチルエーテル及びアンモニアの他にモノメチルアミン、ジメチルアミン及び／又はトリメチルアミンを含有することを特徴とする、請求項２３に記載のメチルアミンの連続的合成法。
【請求項２５】
供給混合物中のＮ／Ｃ−モル比が０．６〜４．０の範囲であることを特徴とする、請求項２３又は２４に記載の方法。
【請求項２６】
反応温度が２５０〜４５０℃の範囲であることを特徴とする、請求項２３から２５までのいずれか１項に記載の方法。
【請求項２７】
絶対圧力が５〜５０バールの範囲であることを特徴とする、請求項２３から２６までのいずれか１項に記載の方法。
【請求項２８】
１時間当たりの触媒キログラム当たりのメタノールのキログラム数で表される、触媒負荷が０．１〜２．０ｈ−１の範囲にあることを特徴とする、請求項２３から２７までのいずれか１項に記載の方法。
【請求項２９】
メチルアミンの合計に対する生成物混合物中のトリメチルアミン（ＴＭＡ）の割合が５質量％より少ないことを特徴とする、請求項２３から２８までのいずれか１項に記載の方法。
【請求項３０】
使用された触媒の再生を不活性化の原因である付着物の目標を定めた燃焼により行うことを特徴とする、請求項２３から２８までのいずれか１項に記載の方法。
【発明の詳細な説明】
【技術分野】
【０００１】
本発明は、ミクロ孔性材料及び少なくとも１種の珪素含有結合剤を含有する成形体、工程（Ｉ）ミクロ孔性材料、結合剤及び潤滑剤を含有する混合物の製造、（ＩＩ）混合物の混合及び圧縮、（ＩＩＩ）圧縮した混合物を成形して成形体を製造する工程及び（ＩＶ）成形体のか焼を包含するその製法及び特にメチルアミンの連続的合成法における触媒としてのその使用に関する。
【０００２】
モノメチルアミン（ＭＭＡ）は、医薬（例えばテオフィリン）、農薬（カルバリール、メタムナトリウム、カルボフラン）、界面活性剤、写真現像剤、爆発物及び溶剤、例えばＮ−メチル−２−ピロリドン（ＮＭＰ）の合成で使用される中間生成物である。
【０００３】
ジメチルアミン（ＤＭＡ）も合成中間生成物である。ジメチルアミンをベースとする生成物の例は、殺菌剤及び加硫促進剤（亜鉛−ビス−ジメチルジチオカルバメート）（Ｚｉｒａｍ）、テトラメチル−チオペルオキシジ炭酸ジアミド（ＴＭＴＤ）、テトラメチルーチオ炭酸−ジアミド（ＭＴＭＴ）、噴射剤１，１−ジメチルヒドラジン、種々の医薬、モノマー、例えばジメチルアミノエチルメタクリレート、溶剤（Ｎ，Ｎ−ジメチルホルムアミド、Ｎ，Ｎ−ジメチルアセトアミド）、触媒［例えば２，４，６−ビス［（ジメチルアミノ）メチル］フェノール（ＤＭＰ３０）］、殺虫剤Ｄｉｍｅｆａｘ、界面活性剤及びイオン交換樹脂である。
【０００４】
トリメチルアミン（ＴＭＡ）は、コリン塩、陽イオン澱粉、消毒薬、浮選剤、甘味料及びイオン交換樹脂の製造で使用される。
【０００５】
モノメチルアミン（ＭＭＡ）、ジメチルアミン（ＤＭＡ）及びトリメチルアミン（ＴＭＡ）の典型的な合成は、アンモニア及びメタノールから気相中で非晶質非形状選択性シリカ−アルミナ（酸化アルミニウム及び酸化珪素の混合形）を用いて圧力１０〜５０バールで行う。比較的高い温度（３５０〜４７５℃）を使用する場合には、反応器中の滞留時間が所定の圧力及び所定の温度で十分である場合には、この不均一系触媒で熱動力学的平衡が確立されるか又はほぼそれに到達する。この"平衡触媒"の特徴は、反応器搬出物中のトリメチルアミンの割合が、モノメチルアミン、ジメチルアミン及びトリメチルアミンの合計に対して３５〜６０質量％であることである。生成物分布は、温度及びＮ／Ｃ比に左右される。生成物混合物中のトリメチルアミンの割合は、反応混合物中にアンモニアが比較的大過剰に（比較的大きいＮ／Ｃ比）存在する場合に減少させることができる。公知後処理後に取り出した所望の生成物混合物のモノメチルアミン及び／又はジメチルアミンの割合が、反応器からの搬出物のそれより大きい場合には、過剰のトリメチルアミン及び未反応アンモニアの両方を反応器に再循環させる必要があり、その際大量のアンモニア及びトリメチルアミン循環が生じる。
【０００６】
トリメチルアミンの世界的消費は、メチルアミンの総量に対して１０〜２０質量％である。ＤＭＡ及びＭＭＡの割合を反応混合物の再循環なしに高めることが望ましい。これは温度２５０〜４００℃で形状選択性触媒を使用することによって達成される。主としてジメチルアミン及びモノメチルアミンから成り、ごく少量のトリメチルアミンしか含有しない生成物混合物が得られる。
【０００７】
形状選択性触媒は、モレキュラーシーブの細孔直径が約６．１Åのトリメチルアミンの動的直径より小さい場合に生じる（Ｓｔｕｄ．Ｓｕｒｆ．Ｓｃｉ．Ｃａｔａｌ．１９９３、７５、１２７３〜１２８３頁）。５．５Åより小さい、特に有利には５．０Åより小さい細孔直径を有するモレキュラーシーブを使用するのが有利である。
【０００８】
６．１Å以上の細孔直径を有するモレキュラーシーブを化学的変性によって形状選択性材料に変えることができる。変性によって５．５Åより小さい、特に有利には５．０Åより小さい有効細孔直径に減少させることができる。変性にはアルカリ金属、アルカリ土類金属、遷移金属及び／又はランタニドイオンを用いる部分的イオン交換、モレキュラーシーブの珪素及び／又は燐含有物質を用いる処理及び／又はモレキュラーシーブの蒸気を用いる処理が含まれる。
【０００９】
特にモレキュラーシーブの、特にゼオライトの気相中での珪素含有化合物を用いる処理が挙げられる。
【００１０】
この気相法にモルデナイト触媒を珪素化合物、例えばＳｉＣｌ４（ＪＰ２６２５４０／１９９１；Ｊ．Ｃａｔａｌ．１９９１、１３１、４８２；ＵＳ５１３７８５４）及びＳｉ（ＯＭｅ）４又はＳｉ（ＯＥｔ）４（Ｓｈｏｋｕｂａｉ、１９８７、２９、３２２、Ｊ．Ｃｈｅｍ．Ｓｏｃ．、Ｃｈｅｍ．Ｃｏｍｍｕｎ．１９８２、８１９）と反応させるのが有利である。チャバサイト、エリオナイト、ＺＫ−５及びＲｈｏをベースとする触媒を用いるその他の例及びそれらの珪素−、アルミニウム−、硼素−及び／又は燐含有化合物を用いる処理が、ＪＰ２５４２５６／１９８６及びＵＳ４６８３３３４に記載されている。
【００１１】
テトラアルコキシシランを用いる液相中でのモルデナイト触媒のシリル化がＥＰ−Ａ５９３０８６に記載されている。
【００１２】
珪素含有有機化合物、例えばシラン、シロキサン及び／又はシリコーンを用いるゼオライト触媒のシリル化がＵＳ５５６７６６６に記載されている。シリル化を用いて表面の活性中心を脱活性化させ、触媒の選択性を改善する。シリコーンとしてはシロキサン基１〜９個から成る線状ポリシロキサン及びシロキサン単位２〜１０個から成る環状ポリシロキサンが挙げられる。
【００１３】
処理したゼオライトのシリル化後に熱処理（＝か焼工程）を行うことも公知である（Ｊ．Ｃｈｅｍ．Ｓｏｃ．、Ｆａｒａｄａｙ  Ｔｒａｎｓ．１９８４、１８０、３１３５；ＥＰ−Ａ５９３０８６）。
【００１４】
液相並びに気相シリル化は、反応で生じる生成物［ＳｉＣｌ４の場合にはＨＣｌ又はＳｉ（ＯＲ）４の場合にはＲＯＨ］をゼオライト粉末から分離しなくてはならないという欠点を有する。
【００１５】
ＳｉＣｌ４を用いるシリル化の場合には、その際生じるＨＣｌの腐蝕特性によって工業的使用が困難になる。
【００１６】
ＳｉＣｌ４を用いる処理後にＳｉＯ２層を製造するために１つ以上の工程が必要である。テトラアルコキシシランＳｉ（ＯＲ）４を用いる液相中でのゼオライト粉末のシリル化では、成形工程で使用する前に、その際生じる脱離生成物ＲＯＨの他に、溶剤（通常Ｃ１−６−アルコール、Ｃ５−Ｃ８−（シクロ）アルカン及び／又はトルエン）も除去し、粉末を後で乾燥させる必要がある。
【００１７】
両方のシリル化法のためには、シリル化触媒を製造するために付加的な操作工程を必要である。この付加的な操作工程及び／又はシリル化で生じる生成物によって、このような方法の工業的反応が費用面及び実施上の理由から不経済となることが懸念される。
【００１８】
触媒成形体の製造用のＳｉＯ２結合剤としてのコロイド状シリカの使用が、"Ｃａｔａｌｙｓｔ  Ｓｕｐｐｏｒｔ  ａｎｄ  Ｓｕｐｐｏｒｔｅｓ  Ｃａｔａｌｙｓｔｓ"（Ａ．Ｂ．Ｓｔｉｌｅｓ）、１９８７、第１章１〜９頁及び第３章５７〜６２頁、"Ａｐｐｌｉｅｄ  Ｈｅｔｅｒｏｇｅｎｅｏｕｓ  Ｃａｔａｌｙｓｉｓ−Ｄｅｓｉｇｎ、Ｍａｎｕｆａｃｔｕｒｅ、Ｕｓｅ  Ｏｆ  Ｓｏｌｉｄ  Ｃａｔａｌｙｓｔｓ"（Ｊ．−Ｆ．Ｌｅｐａｇｅ、Ｊ．Ｃｏｓｙｎｓ、Ｐ．Ｃｏｕｒｔｙ、Ｅ．Ｂ．Ｍｉｌｌｅｒ）、１９８７、第５章７５〜１２３頁、"Ｈｅｔｅｒｏｇｅｎｅｏｕｓ  Ｃａｔａｌｙｓｉｓ  Ｉｎ  Ｉｎｄｕｓｔｒｉａｌ  Ｐｒａｃｔｉｃｅ"（Ｃ．Ｎ．Ｓａｔｔｅｒｆｉｅｌｄ）、第２版、１９９１、第４章８７〜１３０頁及び特に１２１頁並びに"Ｓｔｕｄｉｅｓ  ｉｎ  Ｓｕｒｆａｃｅ  Ｓｃｉｅｎｃｅ  ａｎｄ  Ｃａｔａｌｙｓｉｓ"（Ｅ．Ｂ．Ｍ．Ｄｏｅｓｂｕｒｇ、Ｊ．Ｈ．Ｃ．Ｈｏｏｆｆ）、１９９３、第８章３０９〜３３２頁に記載されている。
【００１９】
ＺＳＭ−５−粉末の成形用のＳｉＯ２結合剤としてのコロイド状シリカ及び特にＤｕＰｏｎｔ社のＬｕｄｏｘ（Ｒ）ＡＳ４０の使用がＵＳ６０７７９８４に記載されている。
【００２０】
ＷＯ−Ａ−０５／０５３８４２（ＢＡＳＦ  ＡＧ）は、アルカリ−及びアルカリ土類金属含量≦１５０ｐｐｍを有し、結合剤としてコロイド状シリカを用いて成形した球状一次粒子に関する特異性を有するペンタシル構造の特定のゼオライト材料及びその触媒としての使用に関する。
【００２１】
ＷＯ−Ａ−０１／２３０８９によればＺＳＭ−５−粉末及びＳｉＯ２結合剤から成り、１ｋｇより大きい切断硬度を有する触媒成形体が得られる。ＳｉＯ２結合剤としてはコロイド状シリカを使用する。
【００２２】
ＷＯ−Ａ−０３／０９２８８７（ＤＥ−Ａ１−１０２１９８７９）は触媒担体の製法に関するが、その製法では二酸化ジルコニウム粉末を結合剤と一緒に成形して成形体にし、乾燥させ、か焼するが、その際、結合剤はモノマー、オリゴマー又はポリマーの有機珪素化合物である。出願の目的はこうして製造した触媒担体自体、この担体を含有する触媒並びに脱水素触媒としてのその使用でもある。
【００２３】
先の２つのドイツ特許出願１８．０６．０４のＮｒ．１０２００４０２９５４４．１及び０９．０６．０５のＮｒ．１０２００５０２６５１５．４（ＢＡＳＦ  ＡＧ）は、工程（Ｉ）ミクロ孔性材料、結合剤、練和剤及び溶剤を含有する混合物の製造、（ＩＩ）混合物の混合及び圧縮、（ＩＩＩ）圧縮した混合物を成形して成形体にする工程、（ＩＶ）成形体の乾燥及び（Ｖ）乾燥させた成形体のか焼を包含し、その際結合剤として有機珪素化合物を使用する方法によって製造可能な、ミクロ孔性材料及び少なくとも１種の珪素含有結合剤を含有する触媒成形体及びＴＥＤＡ又はメチルアミンの製造におけるその使用に関する。
【００２４】
ＰＬ１３８０３７及びＰＬ１５００５６には、ゼオライト粉末、酸化アルミニウム及び／又は水酸化アルミニウム及びエチルシリケートの加水分解生成物（＝テトラエチルオルトシリケート）から成る混合物を成形することによるゼオライト触媒の製造が記載されている。
【００２５】
ＰＬ１６３６０１では、式（ＥｔＯ）３Ｓｉ−Ｏ−［Ｓｉ（ＯＥｔ）２−Ｏ］ｘ−Ｓｉ（ＯＥｔ）３（ｘ＝１〜９）を有するオリゴマーのテトラエチルオルトシリケートであるエチルシリケート−４０を加水分解用の先駆物質として使用する。加水分解は温度３０〜７９℃で水及びアルコールの存在でｐＨ＞７で行う。
【００２６】
ＵＳ６７８０８０５Ｂ２では例４に、ＺＳＭ−５−粉末（ＰＱ  ＣｏｒｐｏｒａｔｉｏｎのＣＢＶ−３００２）を"二塩基性エステル溶液"中のシリコーン樹脂（Ｄｏｗ  Ｃｏｒｎｉｎｇ（Ｒ）６−２２３０）の溶液と一緒に成形することを記載している。
【００２７】
（Ｉ）ゼオライト粉末、"二塩基性エステル"溶液中に溶解させたシリコーン樹脂、セルロース−エーテル−誘導体の群からの有機結合剤及び水から成る混合物を混合し、（ＩＩ）（Ｉ）からの混合物を成形して成形体にし、（ＩＩＩ）（ＩＩ）からの成形体を乾燥させ、（ＩＶ）（ＩＩＩ）からの成形体を硬化させるために熱処理することによる触媒成形体の製造が、ＵＳ５６３３２１７に記載されている。
【００２８】
ＵＳ５４９２８８３には、ＵＳ５６３３２１７に記載の製法と同様にしてハニカム構造を有するモノリスを製造する方法が公開されているが、その際、シリコーン樹脂を水性エマルジョンとして使用する。
【００２９】
遷移金属酸化物、層状珪酸塩及び粘土を有する晶状モレキュラーシーブの成形及び成形体のメタノール及びアンモニアからのメチルアミンの形状選択性製造用の使用が、特許出願ＪＰ２０００−００５６０４（＝ＥＰ−Ａ−９６７０１１）に記載されている。晶状モレキュラーシーブとしては、シリコアルモホスフェート、モルデナイト及びチャバサイトが有利である。結合剤としては、酸化ジルコニウム、酸化イットリウム及び酸化チタンが有利であり、その割合は有利には１〜２０質量％である。
【００３０】
公開公報ＣＮ−Ａ−１０９５６４５にはメチルアミンの製造用に使用される形状選択性モレキュラーシーブ触媒を製造するための不活性結合剤材料としての珪素含有無機物質の使用が記載されている。結合剤の質量比（完成した押出成形物中のＳｉＯ２に対する）は、３０〜７０質量％である。成形法でゲル化剤、例えば硝酸アンモニウム、硝酸ナトリウム又は硝酸カリウム並びに細孔拡大剤、例えば界面活性剤又は植物澱粉を添加することができる。細孔拡大剤の割合は、有利には１０質量％より少なく、有利には３〜７質量％である。
【００３１】
メタノール及びアンモニアから主としてジメチルアミン（ＤＭＡ）を製造するために形状選択性ゼオライト触媒を使用する場合に、１年以上の触媒寿命を保証するために、等温又はほぼ等温の操作方法を使用するのが有利である。
【００３２】
等温操作法の有利な態様は、等温反応器の使用及び特にＷＯ−Ａ−０４／０４８３１３（ＢＡＳＦ  ＡＧ）に記載されているようなリンデ−コイル反応器の使用である。リンデ反応器は、変性された熱交換体であるが、その際熱交換体管の間の間隔を調整して、空隙を触媒成形体で充填することができ、反応条件に最適な冷却面が得られるようにする。冷却剤は管中に存在する。
【００３３】
リンデ反応器を触媒成形体で最適に充填し、空にすることができるように、触媒成形体はできる限り明確に定義される形状及び少なくとも１０Ｎの切断硬度を有す必要があることは公知であった。この理由からタブレット又はプレス加工品の使用が有利である。
【００３４】
タブレット（又はプレス加工品）を製造するために通常、活性成分、潤滑剤及び場合より結合剤から成る混合物を粉末形で混合し、引き続き錠剤機で機械的に圧縮する。
【００３５】
"Ｈａｎｄｂｏｏｋ  ｏｆ  Ｈｅｔｅｒｏｇｅｎｅｏｕｓ  Ｃａｔａｌｙｓｉｓ"（Ｅｄｓ．：Ｇ．Ｅｒｔｌ、Ｈ．Ｋｎｏｅｚｉｇｅｒ、Ｊ．Ｗｅｉｔｋａｍｐ）、第１巻、ＶＣＨ−Ｖｅｒｌａｇ、１９９７、４１４〜４１５頁に記載されているように、潤滑剤として液体（水、鉱油）並びに固体（滑石、石墨、ステアリン酸及びステアリン酸塩）を使用することができる。
【００３６】
潤滑剤として石墨が最も頻繁に使用される。"Ｃａｔａｌｙｓｔ  Ｍａｎｕｆａｃｔｕｒｅ"（Ａ．Ｂ．Ｓｔｉｌｅｓ）、Ｍａｒｃｅｌ  Ｄｅｋｋｅｒ  Ｉｎｃ．、１９８３、第９章、７０〜７５頁には、潤滑剤としての石墨の利点及び欠点が記載されている。石墨の割合は、通常０．５〜１質量％である。更に潤滑剤としてポリビニルアルコール、ステアリン酸、ポリエチレン並びにワックス及び脂肪が挙げられるが、その割合は通常少なくとも１質量％である。前記の全ての潤滑剤は、潤滑剤をか焼を用いて燃焼後に余分な細孔又は空隙が成形体中に残留する（＝細孔形成剤として作用する）特性を有する。燃焼により除去することができない潤滑剤は、例えば酸化マグネシウム及び滑石である。
【００３７】
結合剤材料としての粘土の使用は、"Ｈｅｔｅｒｏｇｅｎｅｏｕｓ  Ｃａｔａｌｙｓｉｓ  ｉｎ  Ｉｎｄｕｓｔｒｉａｌ  Ｐｒａｃｔｉｃｅ"（Ｃ．Ｎ．Ｓａｔｔｅｒｆｉｅｌｄ）、２版、ＭｃＧｒａｗ−Ｈｉｌｌ、１９９１、９７頁に記載されている。粘土は、比較的高い温度で粘土中に存在するアルカリ−及び／又はアルカリ土類金属が触媒活性材料の活性中心と交換するという欠点を有する。この作用を回避するためにコロイド状又は水和アルミナを使用することもできる。
【００３８】
結合剤としての粘土及び／又は酸化アルミニウムの使用はアミノ化反応には不適当である。それは結合剤が選択した反応条件下で触媒的に活性であり、選択性にマイナスの影響を及ぼすからである。
【００３９】
活性炭素のタブレット成形用に、結合剤としての澱粉の使用が記載されている（"Ｈａｎｄｂｏｏｋ  ｏｆ  Ｈｅｔｅｒｏｇｅｎｅｏｕｓ  Ｃａｔａｌｙｓｉｓ"（Ｅｄｓ．：Ｇ．Ｅｒｔｌ、Ｈ．Ｋｎｏｅｚｉｎｇｅｒ、Ｊ．Ｗｅｉｔｋａｍｐ）第１巻、ＶＣＨ−Ｖｅｒｌａｇ、１９９７、４１４頁参照）。同じくその中に、顆粒の表面を前もって活性化（解凝固）して、粉末の機械的圧縮によってタブレット又はプレス加工品を製造する方法も記載されている。
【００４０】
"Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ"（Ｅｄ．：Ｗ．Ｇｅｒｈａｒｔｚ）、Ａ５卷、５版、ＶＣＨ−Ｖｅｒｌａｇ、１９８６、３５３頁に記載されているように、ゼオライト粉末（＝晶状材料）を用いるタブレット又はプレス加工品の製造は平凡なものではない。
【００４１】
この理由から、機械的に安定な錠剤又はプレス加工品を活性成分としてゼオライト及びアミノ化反応で不活性な結合剤（例えばＳｉＯ２、ＺｒＯ２、ＴｉＯ２又はその混合物）を用いて製造することはこれまでは不可能であった。
【００４２】
本発明の根底をなす課題は、触媒として使用可能な、ミクロ孔性の、特にゼオライトの材料及び少なくとも１種の珪素含有結合剤を含有する改良された成形体を提供することであり、これは特に改良された機械的安定性、例えば切断硬度（ニュートン（Ｎ））として測定して、例えば１０Ｎ以上の切断硬度を有する。触媒として化学反応で、特にメチルアミンの合成で、使用される成形体は、より良好な変換率及び時空収率、より高い選択性及び長い耐用時間を可能にする必要もある。メチルアミン（ＭＭＡ、ＤＭＡ、ＴＭＡ；特にＤＭＡ）を製造するための改善された経済的方法を見出すことも課題であった。方法は公知方法の１個以上の欠点を克服するものでなければならない。方法は、特にメタノールとアンモニアの反応の場合には、ジメチルアミン（ＤＭＡ）に対する高い選択性を有すべきであり、これは特にメチルアミンの熱動力学的平衡より高いものである。
【００４３】
成形体は特に、特別な反応器、例えばＥＰ−Ａ１−５３４１９５（ＢＡＳＦ  ＡＧ）によるコイル反応器及び特にいわゆるリンデ反応器［ＤＥ−Ａ−３４１４７１７（Ｌｉｎｄｅ  ＡＧ）、Ｒｅｐｏｒｔｓ  ｏｎ  Ｓｃｉｅｎｃｅ  ａｎｄ  Ｔｅｃｈｎｏｌｏｇｙ４９／１９９１、５７頁以降］でも有利に使用できるものでなければならない。
【００４４】
これに従って、工程（Ｉ）ミクロ孔性材料、結合剤及び潤滑剤を含有する混合物の製造、（ＩＩ）混合物の混合及び圧縮、（ＩＩＩ）圧縮した混合物を成形して成形体を製造する工程及び（ＩＶ）成形体のか焼を包含する、ミクロ孔性材料及び少なくとも１種の珪素含有結合剤を含有する成形体の製法を見出したが、これは結合剤として軟化点≧３０℃を有するシリコーン樹脂を使用することを特徴とする。
【００４５】
成形体は有利にはペレット成形又はタブレット成形によって得られる。
【００４６】
更にこの方法を用いて製造可能な成形体、特に有機合成、極めて特にはメタノール／及び又はジメチルエーテルとアンモニアとの反応によるメチルアミンの連続的合成用の方法における触媒としてのその使用を見出した。
【００４７】
意外にも、ミクロ孔性材料、特にゼオライト材料（例えばモルデナイト粉末）を固体のシリコーン樹脂、即ち軟化点≧３０℃を有するシリコーン樹脂と一緒に成形（特にタブレット成形）することによって、その機械特性（特に切断硬度）が、ＳｉＯ２を用いて成形したゼオライト成形体又は結合剤の添加なしに製造した成形体より遙かに優れている、安定な成形体を得ることができることを見出した。更にメタノール及びアンモニアの反応で触媒として本発明による触媒成形体を使用することによってＤＭＡの割合を高めることができることを見出した。
【００４８】
本発明による方法で触媒として使用される本発明による成形体は、改良された機械的安定性、例えば切断硬度（ニュートン（Ｎ））として測定して、例えば≧１０Ｎの切断硬度を有する。
【００４９】
更にメチルアミンの形状選択性合成で触媒として使用される成形体は、より良好な変換率及び時空収率及び高いＤＭＡ選択性を可能にする。
【００５０】
本発明によるメチルアミン合成法でメチルアミン−生成物混合物中のＴＭＡの割合は、各々３種の全てのメチルアミン（ＭＭＡ、ＤＭＡ、ＴＭＡ）の質量に対して有利には１０質量％より小さく、特に５質量％より小さい。
【００５１】
本発明による方法で使用される本発明による触媒成形体について：
結合剤としてのシリコーン樹脂（工程Ｉ）
結合剤としては、例えばＵｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、Ａ２４巻、２１〜５６頁及びＬｅｈｒｂｕｃｈ  ｄｅｒ  Ａｎｏｒｇａｎｉｓｃｈｅｎ  Ｃｈｅｍｉｅ（Ａ．Ｆ．Ｈｏｌｌｅｍａｎ、Ｅ．Ｗｉｂｅｒｇ）、１００版、第２．６．５章、７８６〜７８８頁に記載されているように、シラン、アルコキシシラン、アシルオキシシラン、オキシミノシラン、ハロゲンシラン、アミノキシシラン、アミノシラン、アミドシラン、シラザン又はシリコーンをベースとするオリゴマー又はポリマーの有機珪素化合物が好適である。オリゴマー又はポリマーの有機珪素化合物（＝シリコーン樹脂）は、相応するモノマーの化合物、特に群Ａからの下記式（Ａ）から（Ｆ）のモノマーの化合物及び群Ｂからの下記式（Ｇ）から（Ｌ）のモノマー化合物を水及び／又は酸素の存在で縮合させることによって得られる。群Ｂからの化合物の割合は通常０〜９０質量％である。
【００５２】
【化１】
2009518184.tif 000002
［式中、Ｈａｌは相互に無関係にハロゲン（Ｆ、Ｃｌ、Ｂｒ又は特にＣｌ）を表し、Ｒ、Ｒ１、Ｒ２、Ｒ３は相互に無関係にＨ又は場合により置換されたアルキル−、アルケニル−、アルキニル−、アシル−、シクロアルキル−、シクロアルケニル−、アリールアルキル−又はアリール基を表し、ｘは０〜３の整数を表す］。
【００５３】
アルキル基ではＣ１−６−アルキル基が有利である。これらは線状であっても枝分れでもあってよい。有利な例は、メチル、エチル、ｎ−プロピル、ｎ−ブチル、ｓ−ブチル又はｔ−ブチルであり、特にメチル又はエチルである。
【００５４】
アリール基としては、Ｃ６−１０−アリール基、例えばフェニルが有利である。有利なアリールアルキル基は、Ｃ７−２０−アリールアルキル基、特にベンジルである。有利なアルケニル基は、Ｃ２−６−アルケニル基、特にビニル又はアリルである。アルキニル基としてはＣ２−６−アルキニル基、例えばエチニル又はプロパルギルが有利である。アシル基ではＣ２−６−アシル基、特にアセチルが有利である。有利なシクロアルキル基は、Ｃ５−８−シクロアルキル基、特にシクロペンチル又はシクロヘキシルである。有利なシクロアルケニル基は、Ｃ５−８−シクロアルケニル基、例えば１−シクロペンテニル又は１−シクロヘキセニルである。
【００５５】
好適な式（Ａ）の有機珪素化合物の例は、ＭｅＳｉＣｌ３、ＰｈＳｉＣｌ３、ＭｅＳｉＢｒ３、ＰｈＳｉＢｒ３、ＭｅＳｉｌ３及びＰｈＳｉｌ３（Ｍｅ＝メチル）である。
【００５６】
好適な式（Ｂ）の有機珪素化合物の例は、ＭｅＳｉ（ＯＭｅ）３、ＭｅＳｉ（ＯＥｔ）３、ＰｈＳｉ（ＯＭｅ）３及びＰｈＳｉ（ＯＥｔ）３（Ｅｔ＝エチル、Ｐｈ＝フェニル）である。
【００５７】
好適な式（Ｃ）の有機珪素化合物の例は、ＭｅＳｉ（ＮＭｅ２）３、ＰｈＳｉ（ＮＭｅ２）３、ＭｅＳｉ（ＮＥｔ２）３及びＰｈＳｉ（ＮＥｔ２）３である。
【００５８】
好適な式（Ｄ）の有機珪素化合物は、例えばＭｅＳｉＣｌ２（ＯＭｅ）、ＭｅＳｉＣｌ（ＯＭｅ）２、ＰｈＳｉＣｌ２（ＯＭｅ）及びＰｈＳｉＣｌ（ＯＭｅ）２である。
【００５９】
好適な式（Ｅ）の化合物は、例えばＭｅＳｉＣｌ２（ＮＭｅ２）、ＭｅＳｉＣｌ（ＮＭｅ２）２、ＰｈＳｉＣｌ２（ＮＭｅ２）及びＰｈＳｉＣｌ（ＮＭｅ２）２である。
【００６０】
好適な式（Ｆ）の化合物は、例えばＭｅＳｉＣｌ（ＯＭｅ）（ＮＭｅ２）及びＰｈＳｉＣｌ（ＯＭｅ）（ＮＭｅ２）である。
【００６１】
好適な式（Ｇ）の有機珪素化合物の例は、Ｍｅ２ＳｉＣｌ２、Ｐｈ２ＳｉＣｌ２及びＰｈＭｅＳｉＣｌ２である。
【００６２】
好適な式（Ｈ）の有機珪素化合物の例は、Ｍｅ２Ｓｉ（ＯＭｅ）２、Ｐｈ２Ｓｉ（ＯＭｅ）２及びＰｈＭｅＳｉ（ＯＭｅ）２である。
【００６３】
好適な式（Ｉ）の有機珪素化合物の例は、Ｍｅ２Ｓｉ（ＮＭｅ２）２、Ｐｈ２Ｓｉ（ＮＭｅ２）２及びＰｈＭｅＳｉ（ＮＭｅ２）２である。
【００６４】
好適な式（Ｊ）の有機珪素化合物の例は、Ｍｅ２ＳｉＣｌ（ＯＭｅ）、Ｐｈ２ＳｉＣｌ（ＯＭｅ）及びＰｈＭｅＳｉＣｌ（ＯＭｅ）である。
【００６５】
好適な式（Ｋ）の有機珪素化合物の例は、Ｍｅ２ＳｉＣｌ（ＮＭｅ２）、Ｐｈ２ＳｉＣｌ（ＮＭｅ２）及びＰｈＭｅＳｉＣｌ（ＮＭｅ２）である。
【００６６】
好適な式（Ｌ）の有機珪素化合物の例は、Ｍｅ２Ｓｉ（ＯＭｅ）（ＮＭｅ２）、Ｐｈ２Ｓｉ（ＯＭｅ）（ＮＭｅ２）及びＰｈＭｅＳｉ（ＯＭｅ）（ＮＭｅ２）である。
【００６７】
生成されかつ結合剤として使用されるシリコーン樹脂は、軟化点≧３０℃、特に≧４５℃、極めて特には≧６０℃を有する。軟化点は有利には≦１００℃である。
【００６８】
例えばＰｈＳｉＸ３（Ｘ＝Ｃｌ、ＯＭｅ）又はＰｈＭｅＳｉＸ２（Ｘ＝Ｃｌ、ＯＭｅ）の加水分解又は熱分解によって得られる、ＰｈＳｉＯ３−単位及びＰｈＭｅＳｉＯ２−単位から成るフェニルシリコーン樹脂を使用するのが有利である。フェニルシリコーン樹脂中のＰｈＭｅＳｉＯ２−単位の割合は、有利には０〜５０質量％、特に有利には１〜１５質量％である。
【００６９】
このような市販の固体フェニルシリコーン樹脂の例は、Ｗａｃｋｅｒ社のＳｉｌｒｅｓ（Ｒ）６０ｘ（ｘ＝１〜５）、Ｄｏｗ  Ｃｏｒｎｉｎｇ社のＤｏｗ  Ｃｏｒｎｉｎｇ（Ｒ）２２０、２４９又は６−２２３０、Ｇｅｎｅｒａｌ  Ｅｌｅｃｔｒｉｃ社のＳＲ−３５５、Ｇｅｌｅｓｔ  Ｉｎｃ．社のＰＤＳ−９９３１及び／又はＲｏｈｍ  ｕｎｄ  Ｈａａｓ社のＭｏｒｋｏｔｅ（Ｒ）Ｓ−１０１である。Ｗａｃｋｅｒ社のＳｉｌｒｅｓ（Ｒ）６０１及び６０３を使用するのが特に有利である。
【００７０】
シリコーン樹脂でなお存在するＯＨ基の数は有利にはシリコーン樹脂中のＳｉのモル量に対して２〜５％である。
【００７１】
成形体中の使用されるシリコーン樹脂の質量割合は、有利には２〜５０質量％の範囲、特には３〜３５質量％の範囲である。
【００７２】
触媒成形体のか焼で、有機珪素結合剤の少なくとも一部の有機基（例えばＲ、Ｒ１、Ｒ２及び／又はＲ３）が除去される。その際ＳｉＯ２が生成され、これは成形体中に非常に微細に分配されている。これからミクロ孔性活性成分の一次粒子間の高い結合強さ及び得られる触媒成形体の非常に良好な機械的安定性が生じる。有機珪素結合剤の有機基の少なくとも部分的な燃焼によって付加的な細孔が生じる。この細孔は成形体中の有機珪素結合剤の均質な分布によって同じく非常に均質に分布されている。これによって触媒担体の全多孔率が高められる。
【００７３】
有利には工程ＩＶによる成形体のか焼によって有機珪素化合物の少なくとも１５質量％、特には少なくとも２５質量％を高分散ＳｉＯ２に変える。こうして生成した高分散ＳｉＯ２の完成した触媒成形体中の質量割合は、有利には０．５〜４０質量％の範囲、特に０．８〜２５質量％の範囲、極めて特には１〜１０質量％の範囲である。
【００７４】
ミクロ孔性、特にゼオライト材料（工程Ｉ）
ミクロ孔性材料は有利には、５Åより小さい細孔直径を有するモレキュラーシーブである。その際、詳細にはレントゲン検査による配置がＡＢＷ−、ＡＣＯ−、ＡＥＩ−、ＡＥＮ−、ＡＦＮ−、ＡＦＴ−、ＡＦＸ−、ＡＮＡ−、ＡＰＣ−、ＡＰＤ−、ＡＴＮ−、ＡＴＴ−、ＡＴＶ−、ＡＷＯ−、ＡＷＷ−、ＢＩＫ−、ＢＲＥ−、ＣＡＳ−、ＣＤＯ−、ＣＨＡ−、ＤＤＲ−、ＤＦＴ−、ＥＡＢ−、ＥＤＩ−、ＥＲＩ−、ＥＳＶ−、ＧＩＳ−、ＧＯＯ−、ＩＴＥ−、ＩＴＷ−、ＪＢＷ−、ＫＦＩ−、ＬＥＶ−、ＬＴＡ−、ＭＥＲ−、ＭＯＮ−、ＭＯＲ−、ＭＴＦ−、ＰＡＵ−、ＰＨＩ−、ＲＨＯ−、ＲＴＥ−、ＲＴＨ−、ＲＵＴ−、ＳＡＳ−、ＳＡＴ−、ＳＡＶ−、ＴＨＯ−、ＴＳＣ−、ＵＥＩ−、ＵＦＩ−、ＶＮＩ−、ＹＵＧ−、ＺＯＮ−構造並びに２種以上の前記構造からなる混合構造を有するタイプのモレキュラーシーブが挙げられる。有利にはモレキュラーシーブは結晶性アルミノ珪酸塩（＝ゼオライト材料）、結晶性シリコアルモホスフェート及び／又は結晶性アルモホスフェートである。特に結晶性アルミノ珪酸塩、特にゼオライトが有利である。
【００７５】
ゼオライトは、有利には約０．９ｎｍより小さいミクロ孔を有する配列した管路−及びかご形構造を有する結晶性アルミノ珪酸塩である。このようなゼオライトの網状構造は、共通の酸素橋を介して結合しているＳｉＯ４−及びＡｌＯ４−四面体から構成されている。公知構造の概観は、例えば、Ｗ．Ｍ．Ｍｅｉｅｒ、Ｄ．Ｈ．Ｏｌｓｏｎ及びＣｈ．Ｂａｅｒｌｏｃｈｅｒ、"Ａｔｌａｓ  ｏｆ  Ｚｅｏｌｉｔｈｅ  Ｓｔｒｕｃｔｕｒｅ  Ｔｙｐｅｓ"、Ｅｌｓｅｖｉｅｒ、５版、Ａｍｓｔｅｒｄａｍ  ２００１に記載されている。
【００７６】
有利には結晶性アルミノ珪酸塩中のＳｉ対Ａｌのモル比は５より大きい。
【００７７】
場合により、その有効細孔直径を１種以上の化学的変性によって５Åより小さくさせた５Åより大きい細孔直径を有するモレキュラーシーブを使用することもできる。その際、詳細にはレントゲン検査による配置がＢＥＡ−、ＥＵＯ−、ＦＡＵ−、ＦＥＲ−、ＨＥＵ−、ＭＥＬ−、ＭＦＩ−、ＭＯＲ−、ＭＷＷ−及びＯＦＦ−構造並びに２種以上の前記構造からなる混合構造を有するタイプのモレキュラーシーブが挙げられる。有利なモレキュラーシーブは、結晶性アルミノ珪酸塩（＝ゼオライト材料）、結晶性シリコアルモホスフェート及び／又は結晶性アルモホスフェートである。特に結晶性アルミノ珪酸塩、特にゼオライトが有利である。
【００７８】
化学的変性の概説は、"Ｃａｔａｌｙｓｉｓ  ａｎｄ  Ｚｅｏｌｉｔｅｓ；  Ｆｕｎｄａｍｅｎｎｔａｌｓ  ａｎｄ  Ａｐｐｌｉｃａｔｉｏｎｓ"（Ｓｐｒｉｎｇｅｒ  Ｖｅｒｌａｇ、Ｈｅｉｄｅｌｂｅｒｇ、１９９９、８１〜１７９頁）の第３章及び特に３．１、３．３及び３．５章に記載されている。変性には、ＥＰ−Ａ−０１２５６１６によるアルカリ−、アルカリ土類−、遷移金属−及び／又はランタニドイオンを用いるモレキュラーシーブの部分的交換、ＷＯ−Ａ−９９／０２４８３による硼素−及びアルミニウム含有化合物、ＪＰ−Ｂ２−３００１１６２、ＥＰ−Ａ−５９３０８６及びＫＲ２００２／００４７５３２による珪素含有化合物又はＷＯ−Ａ−９９／０２４８３及びＷＯ−Ａ１−２００４／００２９３７による燐含有化合物を用いるモレキュラーシーブの処理並びにＥＰ−Ａ−０１３０４０７による水（蒸気）を用いるモレキュラーシーブの処理が含まれる。変性は数回繰り返すことができ、相互に組み合わせることができる。
【００７９】
前記モレキュラーシーブ中で、ＣＨＡ−、ＥＲＩ−、ＥＵＯ−、ＦＡＵ−、ＦＥＲ−、ＨＥＵ−、ＫＦＩ−、ＬＥＶ−、ＬＴＡ−、ＭＥＬ−、ＭＦＩ−、ＭＯＲ−、ＯＦＦ−、ＰＨＩ−、ＰＨＯ−構造のレントゲン検査配置を有する種類のゼオライトを使用するのが有利である。
【００８０】
ゼオライトとしては、"Ｃａｔａｌｙｓｉｓ  ａｎｄ  Ｚｅｏｌｉｔｅｓ；Ｆｕｎｄａｍｅｎｔａｌｓ  ａｎｄ  Ａｐｐｌｉｃａｔｉｏｎｓ"（Ｓｐｒｉｎｇｅｒ  Ｖｅｒｌａｇ、Ｈｅｉｄｅｌｂｅｒｇ、１９９９、４１〜４２頁）に記載されているようなｓｍａｌｌ−ｐｏｒｔ特性を有するモルデナイトが特に有利である。このｓｍａｌｌ−ｐｏｒｔモルデナイトは合成により当業者に公知の方法で製造することができるし又は天然生成物として使用することもできる。
【００８１】
（Ｉ）によるマクロ孔性材料は有利には少なくとも部分的にＨ＋−及び／又はＮＨ４＋−型で存在する。特に（Ｉ）によるミクロ孔性材料を少なくとも部分的にＨ＋−型で、特に有利には６０％（ゼオライト中のブレーンステッド中心の数に対して）より多くをＨ＋−型で使用するのが有利である。
【００８２】
（Ｉ）によるミクロ孔性材料の一次粒子に関しては、１０μｍより小さい、特に５μｍより小さい、特別には２μｍより小さい粒度が有利である。ミクロ孔性材料の粒度分布は少なくとも８０％、有利には少なくとも９０％が有利な粒度の範囲であるべきである。
【００８３】
一次粒子の形状にはなにも制限がない。有利には１より大きい、有利には２より大きい、特に有利には５より大きいアスペクト比を有する一次粒子を使用する。アスペクト比は、一次粒子の長さ（μｍ）対直径（μｍ）の比として定義される。一次粒子は、別々でも又は最低２個、例えば２〜５個の一次粒子から成る凝集体として粉末中に存在してもよい。
【００８４】
本発明で記載されているように、一次粒子の大きさ及び形状は、例えば例電子顕微鏡による方法ＳＥＭ（Ｓｃａｎｎｉｎｇ  Ｅｌｅｃｔｒｏｎ  Ｍｉｃｒｏｓｃｏｐｙ）及びＴＥＭ（Ｔｒａｎｓｍｉｓｓｉｏｎ  Ｅｌｅｃｔｒｏｎ  Ｍｉｃｒｏｓｃｏｐｙ）により測定することができる。一次粒子の大きさ分布は、例えばレーザー回析を用いる粒度分布の測定によって求めることができる。
【００８５】
有利な結晶性ゼオライト材料の比表面積はＤＩＮ６６１３１（ＢＥＴ）により測定し、有利には少なくとも２００ｍ２／ｇ、特に有利には少なくとも３００ｍ２／ｇである。例えば比表面積は、２００〜６５０ｍ２／ｇの範囲、特には３００〜５５０ｍ２／ｇの範囲である。
【００８６】
有利な結晶性ゼオライト材料の細孔容量はＤＩＮ６６１３４（Ｌａｎｇｍｕｉｒ；ｐ／ｐｏ＝０．９９９５）により測定して、有利には少なくとも０．５ｍｌ／ｇ、特に有利には少なくとも０．６ｍｌ／ｇ、特別有利には少なくとも０．７５ｍｌ／ｇである。例えば細孔容量は、０．５〜１．５ｍｌ／ｇの範囲、更に有利には０．６〜１．４ｍｌ／ｇの範囲、特に有利には０．７５〜１．３ｍｌ／ｇの範囲である。
【００８７】
潤滑剤（工程Ｉ）
結合剤及びミクロ孔性の、特にゼオライト材料から成る工程Ｉによる混合物に少なくとも１種の潤滑剤を加える。
【００８８】
潤滑剤としては、液体（例えば水、鉱油）並びに固体（例えば滑石、石墨、ステアリン酸及びステアリン酸塩）又はその混合物を使用することができる。
【００８９】
液体潤滑剤は有利には水及び／又は鉱油であるが、その際水の場合にはｐＨ値は３〜１０である。
【００９０】
固体潤滑剤では、か焼によってほぼ完全に除去される潤滑剤とか焼に対して安定な潤滑剤に区別される。か焼により除去される潤滑剤の例は、石墨、ポリビニルアルコール、ステアリン酸、ポリエチレン並びにワックス及び脂肪である。有利にはポリビニルアルコール、ステアリン酸及び／又はポリエチレン、特に有利にはステアリン酸を使用する。
【００９１】
前記の固体及び液体潤滑剤は、か焼を用いる燃焼後に成形体中に余分な細孔又は空隙を残し、それによって孔形成剤として作用するという特性を有する。
【００９２】
か焼によって除去することができない固体潤滑剤には酸化マグネシウム及び滑石が含まれる。
【００９３】
Ｉによる混合物中の潤滑剤の割合は、通常≧０．２〜≦５質量％、有利には≧０．５〜≦３質量％である。
【００９４】
特に有利な態様では工程Ｉによる混合物は、溶剤、例えば非環状又は環状、特に脂肪族の、炭素原子２〜１２個を有するエーテル、例えばジエチルエーテル、ジ−ｎ−プロピルエーテル又はその異性体、メチル−ｔ−ブチルエーテル（ＭＴＢＥ）、ＴＨＦ、ピラン又はラクトン、例えばγ−ブチロールアセトン、ポリエーテル、例えばモノグリム、ジグリムなど、芳香族又は脂肪族炭化水素、例えばベンゼン、トルエン、キシレン、ペンタン、シクロペンタン、ヘキサン及び石油エーテル又はその混合物、特にＮ−メチルピロリドン（ＮＭＰ）又は水又は前記したような水性有機溶剤又は希釈剤を、全く含有しない。
【００９５】
もう一つの特別に有利な態様では工程Ｉによる混合物は、練和剤、例えば有機、特に親水性の、ポリマー、例えばセルロース、セルロース誘導体、例えばメチルセルロース、澱粉、例えば馬鈴薯澱粉、ポリアクリレート、ポリメタクリレート、ポリビニルピロリドン（ＰＶＰ）、ポリイソブテン（ＰＩＢ）又はポリテトラヒドロフラン（ＰＴＨＦ）を、全く含有しない。
【００９６】
特に工程Ｉによる混合物は、練和剤も溶剤も含有しない。
【００９７】
混合及び圧縮（工程ＩＩ）
（Ｉ）による混合物の製造後、混合物を例えば１０〜１８０分間の範囲の間均質化する。特に有利には均質化するために特に、混練機、パンミル又は押出機を使用する。比較的小さな規模では混合物を混練するのが有利である。工業的な、比較的大きな規模では均質化は有利にはパンミルで行う。
【００９８】
均質化では有利には約１０℃から８０℃までの範囲の温度で操作する。こうして得た混合物を予備圧縮（圧縮）に好適な材料が生成するまで均質化する。
【００９９】
予備圧縮は有利には打抜プレスにより行う。圧縮した混合物は有利には引き続き篩で０．０５〜３ｍｍ、有利には０．１〜１．５ｍｍの粒度に調整する。
【０１００】
均質化し、予備圧縮した混合物を下記工程で成形する。
【０１０１】
圧縮した混合物を成形して成形体にする工程（工程ＩＩＩ）
成形方法としては打抜プレス、ローラプレス、リングローラプレスによるタブレット成形又はペレット成形が有利である。タブレット成形又はペレット成形は有利には単式又は複式型を有する偏心プレスで行う。
【０１０２】
成形は数百バ−ルまでの圧力で行う。更に成形は、周囲温度又は周囲温度に比して高めた温度で、例えば２０〜３００℃の温度範囲で行う。乾燥及び／又は燃焼が成形工程の構成要素である場合には、１５００℃までの温度が考えられる。最後に成形は周囲の雰囲気中で行ってもよいし、制御雰囲気中で行ってもよい。制御雰囲気は、例えば保護気体−雰囲気、還元性及び／又は酸化性雰囲気である。
【０１０３】
本発明により製造した成形体の形は任意に選択することができる。特に球形、楕円形、円筒形又はタブレットであってよい。
【０１０４】
成形体として特に有利なタブレットでは厚さ：直径比は、有利には０．５〜２、有利には０．７〜１．５、特に有利には約１．０である。タブレットの直径は１〜１０ｍｍ、有利には１．５〜５ｍｍ、特に有利には３〜５ｍｍである。
【０１０５】
成形体のか焼（工程ＩＶ）
工程（ＩＩＩ）に引き続いて少なくとも１回のか焼工程を行う。か焼は有利には３５０〜７５０℃、特には５００〜７３０℃及び特別には６００〜７００℃の範囲の温度で行う。
【０１０６】
か焼は各々好適な気体雰囲気下で行うことができるが、その際空気及び／又は希薄空気が有利である。
【０１０７】
（ＩＶ）によるか焼は水素、窒素、ヘリウム、アルゴン及び／又はこれらの蒸気又は混合物の存在で行うこともできる。
【０１０８】
更にか焼は、有利にはマッフル炉、回転管炉及び／又はバンドか焼炉（Ｂａｎｄｃａｌｃｉｎｉｅｒｏｆｅｎ）中で行うが、その際か焼時間は有利には１時間以上、例えば１〜２４時間の範囲又は３〜１２時間の範囲である。従って、本発明による方法で例えば成形体を１回、２回又はそれより多い回数で各々少なくとも１時間、例えば各々３〜１２時間の範囲でか焼することが可能であるが、その際温度をか焼工程の間同じに保つか又は連続的にか又は不連続的に変えることもできる。２回以上か焼する場合には、個々の工程でか焼温度は異なってもよいし、同じであってもよい。
【０１０９】
か焼工程後にか焼した材料を例えば粉砕することができる。その際、有利には、粒子直径０．１〜５ｍｍ、特に０．５〜２ｍｍを有する顆粒又は砕片が得られる。
【０１１０】
得られる成形体は、有利には２〜１５０Ｎ（ニュートン）の範囲、特に有利には５〜１００Ｎの範囲、極めて特に有利には少なくとも１０Ｎ、例えば１０〜７５Ｎの範囲である硬度を有する。
【０１１１】
前記硬度は本発明で予備力０．５Ｎ、予備力剪断速度１０ｍｍ／分及び次の試験速度１．６ｍｍ／分でＺｗｉｃｋ社の装置、Ｔｙｐ  ＢＺ２．５／ＴＳ１Ｓで測定した。この装置は固定された回転皿及び厚さ０．３ｍｍの刃を取り付けた自由に可動するスタンプを有する。刃を有する可動性スタンプは力吸収用の力測定容器と結合しており、測定の間試験される触媒成形体が載っている固定回転皿に向かって作動するものであった。試験装置はコンピューターで制御し、測定結果を記録し、評価した。得られた値は各々１０個の触媒成形体の測定の平均値である。
【０１１２】
か焼後に（ＶＩ）、成形体を場合により濃縮したか又は希釈したブレーンステッド酸又は２種以上のブレーンステッド酸から成る混合物で処理することができる。好適な酸は、例えば塩酸、硫酸、燐酸、硝酸又はカルボン酸、ジカルボン酸又はオリゴ−又はポリカルボン酸、例えばニトリロトリ酢酸、スルホサリチル酸又はエチレンジアミンテトラ酢酸である。
【０１１３】
この処理は、場合により水性の、液相中で１０〜１２０℃の範囲の有利な温度及び０．５〜１２時間の範囲の時間行う。
【０１１４】
有利には少なくとも１種のブレーンステッド酸を用いるこの少なくとも１回の処理に引き続いて、各々前記した条件下で行う少なくとも１回の乾燥工程及び／又は少なくとも１回のか焼工程を行う。
【０１１５】
本発明の方法のもう一つの有利な態様によれば、触媒押出物に更に硬化をよくするために水蒸気処理を施し、その後有利にはもう一度少なくとも１回乾燥させ及び／又は少なくとも１回か焼する。例えば少なくとも１回の乾燥工程及びその次ぎの少なくとも１回のか焼工程後に、か焼した成形体に水蒸気処理を施し、引き続きもう一度少なくとも１回乾燥させ及び／又は少なくとも１回か焼する。
【０１１６】
メタノール及び／又はジメチルエーテルとアンモニアの反応によるメチルアミンの連続的合成法における触媒成形体の使用：
本発明による方法の触媒を用いるメチルアミンの製造は、アンモニア及びメタノール及び／又ジメチルエーテルを気相中で高めた圧力及び高めた温度で反応させることによって行う。その代わりに、反応混合物に水、モノメチルアミン、ジメチルアミン及び／又はトリメチルアミンを添加するか又はこれらを含有させてもよい。
【０１１７】
触媒負荷は、１時間当たりの触媒キログラム当たりのメタノールのキログラムで表して有利には０．１〜２．０ｈ−１の範囲、特に０．２〜１．５ｈ−１の範囲、極めて特には０．４〜１．０ｈ−１の範囲である。
【０１１８】
使用物質の合計に対するＮ／Ｃのモル比は有利には０．６〜４．０、特に０．８〜２．５、極めて特には１．０〜２．０の範囲である。
【０１１９】
反応は有利には２５０〜４５０℃、特に２８０〜３５０℃、極めて特には２９０〜３３０℃の範囲である。
【０１２０】
反応の絶対圧力は、５〜５０バール、特に１０〜３０バール、特には１５〜２５バールの範囲である。
【０１２１】
メタノールの変換率は、≧８５％、特に有利には９０〜９９％、特には９０〜９５％である。
【０１２２】
モノ−、ジ−及びトリメチルアミンに関する反応の選択性は有利には≧９５％、特に有利には≧９８％である。
【０１２３】
本発明による方法ではメチルアミンは、有利にはモノメチルアミン（ＭＭＡ）：ジメチルアミン（ＤＭＡ）：トリメチルアミン（ＴＭＡ）＝＜３５：＞５５：≦１０、特にＭＭＡ：ＤＭＡ：ＴＭＡ＝≦３５：≧６０：≦５の質量比で生じる。
【０１２４】
特に有利には反応は等温条件下で、即ち前記反応温度の最高＋／−２０℃、有利には＋／−１５℃、特に有利には＋／−１０℃、特には＋／−５℃、極めて特には＋／−４℃の偏差で行う。
【０１２５】
このために好適な反応器は、例えばＤＥ−Ａ−３４１４７１７（Ｌｉｎｄｅ  ＡＧ、"Ｌｉｎｄｅｒｅａｋｔｏｒ"）、ＥＰ−Ａ１−５３４１９５（ＢＡＳＦ  ＡＧ）及びＷＯ−Ａ１−０４／０４８３１３（ＢＡＳＦ  ＡＧ）に、メチルアミン合成用に記載されているような管束形反応器又は等温反応器又は中間冷却を有する断熱反応器である。
【０１２６】
反応器搬出物の後処理は、当業者に公知の方法により、例えばＤＤ−１２５５３３（ＶＥＢ  Ｌｅｕｎａ−Ｗｅｒｋｅ）により行うことができる。
【０１２７】
本発明による形状選択性触媒を用いるメチルアミンの製法用には、ＵＳ４４８５２６１及びＰＥＰ−Ｒｅｖｉｅｗ、Ｎｏ．８９−３−４による平衡触媒を含有する反応器と接続するのが有利である。
【０１２８】
形状選択性触媒の長い寿命を確保するために、供給中のアルデヒドの割合、特にホルムアルデヒドの割合が有利には１時間当たりの触媒ｋｇ当たり０．１５ｇより少なくなければならない（ＥＰ−Ａ−３４２９９９参照）。
【０１２９】
場合により使用されるジメチルエーテル（ＤＭＥ）、トリメチルアミン（ＴＭＡ）及び／又は場合により使用されるモノメチルアミン（ＭＭＡ）は、本発明の特別な態様では方法の後処理反応生成物からの各再循環流である。
【０１３０】
メタノール及び／又はジメチルエーテルとアンモニアとの反応によるメチルアミンの連続合成後の触媒成形体の再生：
本発明の方法のもう一つの態様では、触媒を使用後にその形に無関係に例えば活性及び／又は選択性の減少後に、不活性化の原因である付着物の目的にあった燃焼（例えば３５０〜６５０℃の範囲の温度で）によって再生を行う方法により、再生する。その際、有利には正確に定義された量の酸素又は酸素を供給する物質を含有する不活性気体雰囲気中で操作する。このような再生法は特にＷＯ−Ａ−９８／５５２２８及びＤＥ−Ａ１−１９７２３９４９に記載されており、特にメチルアミンの製造用の触媒に関してはＪＰ−０８１５７４２８及びＥＰ−Ａ−０１１８に記載されており、これに関する開示は参照までに全て本発明に含まれる。
【０１３１】
再生後、触媒の活性及び／又は選択性は、再生直前の状態と比較して、高められている。
【０１３２】
再生される本発明により使用されたゼオライト触媒を、反応装置（反応器）中又は外部の炉中で酸素０．１〜約２０容量部を供給する物質、特に有利には酸素０．１〜２０容量部を含有する雰囲気中で、２５０〜８００℃、有利には４００〜６５０℃、特に４２５〜５００℃範囲の温度に加熱する。その際、加熱は有利には加熱速度０．１℃／分〜２０℃／分、有利には０．３℃／分〜１５℃／分、特には０．５℃／分〜１０℃／分で行う。
【０１３３】
この加熱段階の間、触媒は、自体そこに存在する、大抵は有機付着物が分解し始める温度まで加熱され、一方同時に温度は酸素含量により制御され、従って触媒構造が損なわれる程は上昇しない。相応する酸素含量及び相応する熱効率の調整による温度の緩慢な上昇又は低い温度での滞留は、再生される触媒の高い有機負荷に際して、触媒の局部的な過加熱を抑制する実質的な工程である。
【０１３４】
反応器出口の廃ガス流の温度がガス流中の酸素を供給する物質の量の増加にも拘わらず下がり及び／又は反応搬出物中の酸素の濃度が最初の値に上昇する場合に、有機付着物の燃焼は完了している。処理時間は有利には各々１〜３０時間、有利には約２〜約２０時間、特には約３〜約１０時間である。
【０１３５】
こうして再生した触媒の引き続いての冷却は有利には、冷却が過度に急激に行われないように行う。そうでないと触媒の機械的強度が不利な影響を受ける恐れがあるからである。
【０１３６】
出発物質の汚染によって場合により残留する触媒の無機付着物（痕跡のアルカリ等）を除去するために、触媒を再生実施後に前記したようにか焼し、水及び／又は希釈した酸、例えば塩酸で洗浄する必要があるかもしれない。引き続き再び触媒の乾燥及び／又は再びか焼を行うことができる。
【０１３７】
本発明による方法のもう一つの態様では、少なくとも部分的に不活性化された触媒を再生処置により加熱する前に、なお付着している貴重な生成物を除去するために、反応器中又は外部の反応器中で溶剤で洗浄する。その際、洗浄は各々触媒に付着している貴重な生成物を除去することができるが、しかし温度及び圧力を大抵の有機付着物が同様に除去されるほど高くは選択しないようにして行う。その際、有利には触媒を好適な溶剤で単に洗い流す。従ってこの洗浄工程には、各々の反応生成物が良好に溶解する全ての溶剤が好適である。溶剤の必要量並びに洗浄工程の時間は重要ではない。洗浄工程は数回繰り返すことができ、高めた温度で実施することができる。ＣＯ２を溶剤として使用する際には、超臨界圧が有利であるが、そうでなければ洗浄工程を常圧又は高めたか又は超臨界の圧力で行うことができる。洗浄工程終了後に触媒を通常乾燥させる。乾燥工程は一般に重要ではないが、細孔、特にミクロ孔中で溶剤の急激な蒸発を回避するために、乾燥温度は洗浄用に使用される溶剤の沸騰温度を著しく超えてはならない。それはこれによってまた触媒の損傷が生じる恐れがあるからである。
【０１３８】
製法の有利な態様の本質は、方法通過量を高めるために、メチルアミンの合成用の本発明による連続的な方法は本発明による触媒の再生で中断する必要がないことに存する。これは少なくとも２個の並列に接続した、交互に稼動させることができる反応器を使用することによって達成することができる。
【０１３９】
触媒再生は、並列に接続した反応器の少なくとも１個が各々反応工程から切り離され、この反応器に含有される触媒が再生され、その際連続的方法の進行中に各段階で常に少なくとも１個の反応器が１種以上の出発物質の反応用に使用されるようにして実施することができる。
【０１４０】
実施例：
ＢＥＴ表面積（ｍ２／ｇ）及び細孔容量（ｍｌ／ｇ）は、ＤＩＮ６６１３１又はＤＩＮ６６１３４により測定した。
【０１４１】
ＧＣ−分析：
反応搬出物はオンライン−ガスクロマトグラフィーを用いて分析した。その際、メチルアミンの分離は単鎖アミンに関して最適化したＧＣカラム（Ｖａｒｉａｎ  ＣＰ−Ｖｏｌａｍｉｎｅ）で行い、検出用には熱伝導率検出器（ＷＬＤ）を使用した。未反応メタノールの含量を測定し、これから触媒の活性を導き出した。
【０１４２】
切断硬度の決定／測定は、ＷＯ−Ａ−０４／１０８２８０（ＢＡＳＦ  ＡＧ）に記載されているようにして行った：
切断硬度は、Ｚｗｉｃｋ社の装置（型：ＢＺ２．５／ＴＳ１Ｓ（前記参照））予備力：０．５Ｎ、予備力剪断速度：１０ｍｍ／分；試験速度：１．６ｍｍ／分）で測定し、各１０個の測定した触媒押出成形物の平均値である。
【０１４３】
タブレット成形は、単式型を有するＫｏｒｓｃｈ  ＡＧ社の偏心プレスＫｏｒｓｃｈ  ＥＫ０で行った。
【０１４４】
例１
Ｓｉｌｒｅｓ（Ｒ）６０１  ５０ｇ及びステアリン酸１．５ｇから成る混合物を機械的に圧縮し、引き続き篩を用いて０．５〜１．５ｍｍフラクションに粉砕した。この混合物から１２．５ｇをステアリン酸１．０ｇ及びモルデナイト粉末（Ｈ−型、ＳｉＯ２／Ａｌ２Ｏ３＝１２）３７．５ｇと一緒に混合し、タブレット成形機で圧縮して３×５ｍｍのタブレットにした。タブレットを次いでマッフル炉中で５００℃で２時間か焼した。切断硬度１２．３Ｎを有する無色のタブレットが得られた。
【０１４５】
例２
Ｓｉｌｒｅｓ（Ｒ）６０３  ３３．３ｇ、モルデナイト粉末（Ｈ−型、ＳｉＯ２／Ａｌ２Ｏ３＝１２）１００ｇ及びステアリン酸４．０ｇから成る混合物を機械的に圧縮し、引き続き篩を用いて０．５〜１．５ｍｍフラクションに破砕した。この混合物を引き続き圧縮して３×５ｍｍのタブレットにした。その後タブレットをマッフル炉中で６５０℃で２時間か焼した。切断硬度５０．６Ｎを有する無色のタブレットが得られた。
【０１４６】
例１及び２の比較は、高い切断硬度（＞２５Ｎ）を有する錠剤が≧６００℃のか焼温度で得られることを示す。
【０１４７】
比較例１：
Ｓｉｌｒｅｓ（Ｒ）６０１  ５０ｇ及び石墨１．５ｇから成る混合物を機械的に圧縮し、引き続き篩を用いて０．６〜１．６ｍｍフラクションに粉砕した。この混合物から１２．５ｇを石墨１．０ｇ及びモルデナイト粉末（Ｈ−型、ＳｉＯ２／Ａｌ２Ｏ３＝１２）３７．５ｇと一緒に混合し、圧縮して３×５ｍｍのタブレットにした。タブレットを次いでマッフル炉中で６５０℃で２時間か焼した。タブレットは安定でなく、か焼後に灰色に着色した発泡粉末が得られた。
【０１４８】
比較例２：
Ｓｉｌｒｅｓ（Ｒ）６０３  ５０ｇ及び石墨１．５ｇから成る混合物を機械的に圧縮し、引き続き篩を用いて０．６〜１．６ｍｍフラクションに粉砕した。この混合物から１２．５ｇを石墨１．０ｇ及びモルデナイト粉末（Ｈ−型、ＳｉＯ２／Ａｌ２Ｏ３＝１２）３７．５ｇと一緒に混合し、圧縮して３×５ｍｍのタブレットにした。タブレットを次いでマッフル炉中で６５０℃で２時間か焼した。タブレットは安定でなく、か焼後に灰色に着色した発泡粉末が得られた。
【０１４９】
比較例３：
モルデナイト粉末（Ｈ−型形、ＳｉＯ２／Ａｌ２Ｏ３＝１２）１７５ｇ、Ｌｕｄｏｘ（Ｒ）ＡＳ４０（Ｇｒａｃｅ  Ｄａｖｉｓｏｎ社のコロイド状シリカ、水中の４０質量％溶液）、メチルセルロース８．７ｇ及び水６３ｇから成る混合物を混練機で圧縮し、材料を引き続き押出プレスで２ｍｍの押出成形物に成形した。押出成形物を乾燥箱中で１２０℃で１６時間乾燥させ、引き続きマッフル炉中で６５０℃で２時間か焼した。切断硬度９．０Ｎを有する無色の触媒成形体が得られた。
【０１５０】
この例は、シリコーン樹脂Ｓｉｌｒｅｓ（Ｒ）６０３を用いるタブレット成形（例２）によって成形体が同じか焼条件下でコロイダルシリカを有する押出成形物と比して著しく高い剪断硬度を有することを示す。
【０１５１】
試験例１：
例１からの触媒を篩を用いて０．６〜１．５ｍｍ砕片に粉砕した。その後電気的に加熱した管形反応器（φ＝１１ｍｍ）に触媒１２．８ｇ（＝２４ｍｌ）を充填し、システムを３２０℃及び２０バール圧力にし、引き続きアンモニア（１７．５ｇ／ｈ）及びメタノール（１８．３ｇ／ｈ）を添加した。液体反応搬出物を室温に冷却し、放圧して１５バールにし、液体入口弁を通してＧＣ中に注入した。組成並びに操業時間８．４及び２６．０時間後の変換率及び選択性を第１表にまとめる。
【０１５２】
【表１】
2009518184.tif 000003
Ｕ＝変換率
ＴＯＳ＝ｔｉｍｅ  ｏｎ  ｓｔｒｅａｍ（操業時間）
【０１５３】
試験例２：
例２からの触媒を篩を用いて０．６〜１．５ｍｍ砕片に粉砕した。その後電気的に加熱した管形反応器（φ＝１１ｍｍ）に触媒１３．０ｇ（＝２７ｍｌ）を充填し、システムを３２０℃及び２０バール圧力にし、引き続きアンモニア（１９．５ｇ／ｈ）及びメタノール（２０．５ｇ／ｈ）を添加した。液体反応搬出物を室温に冷却し、放圧して１５バールにし、液体入口弁を通してＧＣ中に注入した。生成物組成並びに操業時間８．４及び２６．０時間後のメタノール変換率及び選択性を第２表にまとめる。
【０１５４】
【表２】
2009518184.tif 000004
【０１５５】
試験例３：
比較例３からの触媒を篩を用いて０．６〜１．５ｍｍ砕片に粉砕した。その後電気的に加熱した管形反応器（φ＝１１ｍｍ）に触媒１３．９ｇ（＝２５ｍｌ）を充填し、システムを３２０℃及び２０バール圧力にし、引き続きアンモニア（１８．１ｇ／ｈ）及びメタノール（１８．９ｇ／ｈ）を添加した。液体反応搬出物を室温に冷却し、放圧して１５バールにし、液体入口弁を通してＧＣ中に注入した。生成物組成並びに操業時間８．５及び２６．１時間後のメタノール変換率及び選択性を第３表にまとめる。
【０１５６】
【表３】
2009518184.tif 000005
【０１５７】
比較例３は、比較例３からの触媒を用いて比較的高いメタノール変換率が達成されるが、ＴＭＡ含分が５質量％より著しく多いことを示す。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
工程（Ｉ）〜（ＩＶ）
（Ｉ）ミクロ孔性材料、結合剤及び潤滑剤を含有する混合物の製造、
（ＩＩ）混合物の混合及び圧縮、
（ＩＩＩ）圧縮した混合物を成形して成形体を製造する工程、及び
（ＩＶ）成形体のか焼
を含む、ミクロ孔性材料及び少なくとも１種の珪素含有結合剤を含有する成形体の製造方法において、結合剤として軟化点≧３０℃を有するシリコーン樹脂を使用し、工程（Ｉ）による混合物が溶剤を含有せず、潤滑剤がポリビニルアルコール、ステアリン酸及び／又はポリエチレンであることを特徴とする方法。
【請求項２】
軟化点≧４５℃を有するシリコーン樹脂を使用することを特徴とする、請求項１に記載の方法。
【請求項３】
成形体中の使用されるシリコーン樹脂の質量割合が２〜５０質量％の範囲であることを特徴とする、請求項１又は２に記載の方法。
【請求項４】
結合剤としてフェニルシリコーン樹脂を使用することを特徴とする、請求項１から３までのいずれか１項に記載の方法。
【請求項５】
フェニルシリコーン樹脂がＰｈＳｉＯ３−単位及びＰｈＭｅＳｉＯ２−単位から構成されていることを特徴とする、請求項４に記載の方法。
【請求項６】
（Ｉ）によるミクロ孔性材料が、結晶性珪酸塩、結晶性アルミノ珪酸塩（＝ゼオライト材料）、結晶性シリコアルモホスフェート及び／又は結晶性アルモホスフェートであることを特徴とする、請求項１から５までのいずれか１項に記載の方法。
【請求項７】
結晶性アルミノ珪酸塩がゼオライトであり、構造型ＭＯＲ、ＣＨＡ、ＥＲＩ、ＫＦＩ、ＲＨＯ、ＢＥＡ、ＦＡＵ、ＯＦＦ、ＮＥＳ、ＨＥＵ、ＦＥＲ、ＭＦＩ又はＭＥＬを有することを特徴とする、請求項６に記載の方法。
【請求項８】
ゼオライトがｓｍａｌｌ−ｐｏｒｔ特性を有するモルデナイトであることを特徴とする、請求項６又は７に記載の方法。
【請求項９】
結晶性アルミノ珪酸塩中のＳｉ対Ａｌのモル比が５より大きいことを特徴とする、請求項６から８までのいずれか１項に記載の方法。
【請求項１０】
ゼオライト材料が少なくとも２００ｍ２／ｇの比表面積（ＤＩＮ６６１３１（ＢＥＴ）による）を有し、少なくとも０．５ｍｌ／ｇの細孔容量（ＤＩＮ６６１３４（Ｌａｎｇｍｕｉｒ）による）を有する細孔を含有することを特徴とする、請求項６から９までのいずれか１項に記載の方法。
【請求項１１】
ミクロ孔性材料が少なくとも部分的にＨ＋−及び／又はＮＨ４＋−型で存在することを特徴とする、請求項１から１０までのいずれか１項に記載の方法。
【請求項１２】
工程Ｉによる混合物中の使用される潤滑剤の質量割合が０．２〜５質量％の範囲であることを特徴とする、請求項１から１１までのいずれか１項に記載の方法。
【請求項１３】
触媒成形体の製法で工程（Ｉ）による混合物が練和剤を含有しないことを特徴とする、請求項１から１２までのいずれか１項に記載の方法。
【請求項１４】
工程ＩＩＩによる成形をタブレット成形又はペレット成形により行うことを特徴とする、請求項１から１３までのいずれか１項に記載の方法。
【請求項１５】
得られたタブレットの直径が１〜１０ｍｍの範囲であり、厚さが０．５〜２０ｍｍの範囲であることを特徴とする、請求項１４に記載の方法。
【請求項１６】
工程ＩＶによるか焼を３５０〜７５０℃の範囲の温度で行うことを特徴とする、請求項１から１５までのいずれか１項に記載の方法。
【請求項１７】
請求項１から１６までのいずれか１項に記載の方法により製造可能な成形体。
【請求項１８】
切断硬度≧１０Ｎを有することを特徴とする、請求項１７に記載の成形体。
【請求項１９】
請求項１７又は１８に記載の成形体の触媒としての使用。
【請求項２０】
触媒をメチルアミンの合成用に使用することを特徴とする、請求項１９に記載の使用。
【請求項２１】
メタノール及び／又はジメチルエーテルをアンモニアと不均一系触媒の存在で反応させることによるメチルアミンの連続的合成法において、該反応を触媒としての請求項１７又は１８に記載の成形体上で行うことを特徴とする、メチルアミンの連続的合成法。
【請求項２２】
供給流がメタノール及び／又はジメチルエーテル及びアンモニアの他にモノメチルアミン、ジメチルアミン及び／又はトリメチルアミンを含有することを特徴とする、請求項２１に記載のメチルアミンの連続的合成法。
【請求項２３】
供給混合物中のＮ／Ｃ−モル比が０．６〜４．０の範囲であることを特徴とする、請求項２１又は２２に記載の方法。
【請求項２４】
反応温度が２５０〜４５０℃の範囲であることを特徴とする、請求項２１から２３までのいずれか１項に記載の方法。
【請求項２５】
絶対圧力が５〜５０バールであることを特徴とする、請求項２１から２４までのいずれか１項に記載の方法。
【請求項２６】
１時間当たりの触媒キログラム当たりのメタノールのキログラム数で表される、触媒負荷が、０．１〜２．０ｈ−１の範囲にあることを特徴とする、請求項２１から２５までのいずれか１項に記載の方法。
【請求項２７】
メチルアミンの合計に対する生成物混合物中のトリメチルアミン（ＴＭＡ）の割合が５質量％より少ないことを特徴とする、請求項２１から２６までのいずれか１項に記載の方法。
【請求項２８】
使用された触媒の再生を不活性化の原因である付着物の目標を定めた燃焼により行うことを特徴とする、請求項２１から２７までのいずれか１項に記載の方法。
【国際調査報告】
2009518184.tif 000006
2009518184.tif 000007
2009518184.tif 000008
2009518184.tif 000009
2009518184.tif 000010
2009518184.tif 000011